(57)【要約】      （修正有）【課題】高いハリ・コシや剛性が付与された不織布を提供する。【解決手段】低融点重合体２と高融点重合体１とを低融点重合体が繊維表面を形成するように溶融紡出し、紡出糸条を牽引・延伸し、複合型の単繊維が集束してなるマルチフィラメント糸をエアーサッカーより排出してウエブを形成し、このウェブの両面に短繊維ウェブを積層し、水流交絡処理を施して、両表面層の短繊維同士を交絡一体化させるとともに、両表面層の短繊維同士をマルチフィラメント糸のウェブを通して絡ませ、次いで熱処理し、低融点重合体のみを溶融させて、マルチフィラメント糸を構成する複合型の単繊維は低融点重合体の溶融によりその複合形態を失って海成分７を構成し、低融点重合体の海成分中に高融点重合体の島成分を有する海島型複合断面の単フィラメント糸として、短繊維の一部が、単フィラメント糸の海成分中に埋没させる。【選択図】図１
2014240539.tif 000002
【特許請求の範囲】
【請求項１】
スパンボンド法によって、低融点重合体とポリエステル系重合体により構成される高融点重合体とを、低融点重合体が少なくとも繊維表面の一部を形成するように溶融紡出し、紡出糸条をエアーサッカーに導入して牽引・延伸し、複合型の単繊維が集束してなる状態のマルチフィラメント糸をエアーサッカーより排出し、マルチフィラメント糸を移動式捕集面上に堆積してマルチフィラメント糸からなるウエブを形成し、得られたマルチフィラメント糸からなるウェブの両面に短繊維ウェブを積層し、水流交絡処理を施すことにより、両表面層におけるそれぞれの短繊維ウェブを構成する短繊維同士を水流交絡処理によって交絡一体化させるとともに、両表面層を構成する短繊維同士を、マルチフィラメント糸からなるウェブを通して絡ませることにより両表面層の短繊維ウェブとマルチフィラメント糸からなるウェブとを一体化させ、次いで、得られた一体化した積層物に、低融点重合体が溶融しかつ高融点重合体が溶融しない温度にて熱処理を施して、低融点重合体のみを溶融させて高融点重合体は繊維形態を保持した状態とし、マルチフィラメント糸を構成する複合型の単繊維は低融点重合体の溶融によりその複合形態を失って海成分を構成し、この低融点重合体の海成分中に高融点重合体からなる複数の島成分を有する海島型複合断面の単フィラメント糸とすることで、マルチフィラメント糸からなるウェブを単フィラメント糸からなる網状不織シートとするとともに、短繊維の一部が、網状不織シートを構成する単フィラメント糸における溶融した低融点重合体からなる海成分中に埋没させてなる網状不織シートとすることを特徴とする複合不織シートの製造方法。
【請求項２】
単フィラメント糸の繊度が１５デシテックス以上であり、個々の島成分の繊度が３デシテックス以上であることを特徴とする請求項１記載の複合不織シートの製造方法。
【請求項３】
単フィラメント糸における島成分の総繊度が９デシテックス以上であることを特徴とする請求項１または２記載の複合不織シートの製造方法。
【請求項４】
単フィラメント糸が多数集積してなる網状不織シートが、無作為に配置された孔を有することを特徴とする請求項１から３のいずれか１項に記載の複合不織シートの製造方法。
【発明の詳細な説明】
【技術分野】
【０００１】
本発明は、水流交絡処理により繊維同士が一体化してなる複合不織シートに関するものである。
【背景技術】
【０００２】
スパンレース不織布は、構成繊維として多くは短繊維が用いられている。短繊維は、繊維端を有し、長繊維のように連続したものではないため、水流の作用により容易に交絡する。また、スパンレース不織布は、構成繊維同士が水流の作用によって交絡して形態保持しているため、繊維間空隙が大きく、柔軟性に優れるという特徴がある。このため、直接、肌に触れる用途や拭き布として好適に用いられている。
【０００３】
しかし、柔軟性に優れるとは、言い換えると、布帛としてのコシに乏しいともいえる。また、構成繊維として主として短繊維を用いていることから、長繊維からなる不織布と比較して、機械的強度には劣っている。
【０００４】
特許文献１には、長繊維ウェブと短繊維ウェブとを積層した機械的強力に優れたスパンレース不織布が記載されている。特許文献１によれば、水流交絡処理前の長繊維ウェブに、低温かつ低圧の熱エンボス加工を施して繊維同士を擬似接着させ、次いで、この擬似接着が施された長繊維ウェブと短繊維ウェブとを積層した積層物に水流交絡を施し、水圧によって、長繊維同士の擬似接着を解除し、長繊維が動きやすい状態にして、すなわち、短繊維が絡みやすい状態として、交絡一体化した不織布を得るというものである。得られた不織布は、不織布内部に長繊維が堆積して存在しているため、短繊維のみからなるスパンレース不織布と比較すると、機械的強力は向上する。しかし、繊維同士が交絡のみによって一体化しているため、柔軟性には優れるものの、剛性やコシを有するものではなかった。
【０００５】
本出願人は、スパンレース不織布が有する肌触りの良好さや嵩高性は保持した状態で、かつコシや剛性を有するスパンレース複合不織布として、特許文献２に記載の方法を提案している。この方法によれば、マルチフィラメント糸からなるスパンボンド不織布の両表面に短繊維ウェブを積層し、水流交絡によって一体化するものである。
【先行技術文献】
【特許文献】
【０００６】
【特許文献１】特許第３２０１６７１号公報
【特許文献２】特開２００９−５２１４８号公報
【発明の概要】
【発明が解決しようとする課題】
【０００７】
本発明は、スパンレース不織布が有する不織布表面の肌触りの良さ、嵩高性は保持した状態で、より高いハリ・コシや剛性が付与されてなるスパンレース複合不織布を提供しようというものである。
【０００８】
本発明者は、マルチフィラメント糸からなるスパンボンド不織布を用いた特許文献２にかかる発明を利用することにより、上記課題を達成できるのではないかと考え、本発明に到達した。
【課題を解決するための手段】
【０００９】
すなわち、本発明は、スパンボンド法によって、低融点重合体とポリエステル系重合体により構成される高融点重合体とを、低融点重合体が少なくとも繊維表面の一部を形成するように溶融紡出し、紡出糸条をエアーサッカーに導入して牽引・延伸し、複合型の単繊維が集束してなる状態のマルチフィラメント糸をエアーサッカーより排出し、マルチフィラメント糸を移動式捕集面上に堆積してマルチフィラメント糸からなるウエブを形成し、得られたマルチフィラメント糸からなるウェブの両面に短繊維ウェブを積層し、水流交絡処理を施すことにより、両表面層におけるそれぞれの短繊維ウェブを構成する短繊維同士を水流交絡処理によって交絡一体化させるとともに、両表面層を構成する短繊維同士を、マルチフィラメント糸からなるウェブを通して絡ませることにより両表面層の短繊維ウェブとマルチフィラメント糸からなるウェブとを一体化させ、次いで、得られた一体化した積層物に、低融点重合体が溶融しかつ高融点重合体が溶融しない温度にて熱処理を施して、低融点重合体のみを溶融させて高融点重合体は繊維形態を保持した状態とし、マルチフィラメント糸を構成する複合型の単繊維は低融点重合体の溶融によりその複合形態を失って海成分を構成し、この低融点重合体の海成分中に高融点重合体からなる複数の島成分を有する海島型複合断面の単フィラメント糸とすることで、マルチフィラメント糸からなるウェブを単フィラメント糸からなる網状不織シートとするとともに、短繊維の一部が、網状不織シートを構成する単フィラメント糸における溶融した低融点重合体からなる海成分中に埋没させてなる網状不織シートとすることを特徴とする複合不織シートの製造方法を要旨とするものである。
【００１０】
以下、本発明を詳細に説明する。
【００１１】
本発明における複合不織シートは、短繊維ウェブ層の間に特定のスパンボンド不織布が配され、水流交絡処理によって交絡一体化している。
【００１２】
本発明における短繊維ウェブを構成する短繊維としては、水流交絡処理における水流の作用によって、繊維が動き、交絡することができるものであれば特に限定されず、その素材としては、木綿、レーヨンやリヨセル等のセルロース系繊維、ポリエステルやポリオレフィン等の熱可塑性繊維等が挙げられる。繊維長は、交絡性を考慮して、１０〜７０ｍｍ程度がよい。本発明の複合不織シートにおいて、両表面層に短繊維ウェブを配置する理由は、長繊維ウェブの場合、繊維はエンドレスであり繊維端を有しにくいために、多大なエネルギーの水流を施さなくては繊維同士が動きにくく十分に絡まないが、短繊維ウェブであると、特定の繊維長であるため繊維端を有し、水流交絡の作用により動きやすく良好に交絡して一体化することができるためである。なお、両表面に配する短繊維ウェブのそれぞれの目付は特に限定されず、用途に応じて適宜選択すればよいが、１５〜８０ｇ／ｍ2
程度がよい。
【００１３】
本発明における網状不織シートを構成する単フィラメント糸は、高融点重合体と低融点重合体からなり、単フィラメント糸の繊維横断面は、低融点重合体からなる海成分中に高融点重合体からなる複数の島成分を有する海島型複合断面である。単フィラメント糸からなる網状不織シートは、低融点重合体と高融点重合体からなる複数本の単繊維を集束してなるマルチフィラメント糸からなるウェブに熱処理を施すことによって得られる。すなわち、低融点重合体と高融点重合体からなる複数本の単繊維を集束してなるマルチフィラメント糸を熱処理することによって、低融点重合体を溶融させて単繊維の形態を失わせしめ一体化した海成分を構成させ、一方、高融点重合体は繊維形態を保持し島成分として海成分中に存在し、１本の単フィラメント糸の形態とする。複数本の複合単繊維が集束してなるマルチフィラメント糸が、熱処理によって、１本の繊度の大きい単フィラメント糸となるのである。
【００１４】
図１は、マルチフィラメント糸が熱処理によって単フィラメント糸の形態となることを示す模式図である。図１において、（ａ）は、低融点重合体（１）と高融点重合体（２）からなる複合型単繊維（３）が複数本集束したマルチフィラメント糸（４）の横断面図である。一方、（ｂ）は、マルチフィラメント糸を熱処理することによって得られる海島型複合断面を有する単フィラメント糸（５）の横断面図である。（ａ）では、複合単繊維が、低融点重合体が鞘部を形成し、高融点重合体が鞘部を形成している。このマルチフィラメント糸に、高融点重合体は熱の影響を受けずに繊維形態を保持した状態で、低融点重合体のみが溶融するように熱処理を施す。低融点重合体が溶融することによって、複合形態であった単繊維の形態は失い、単繊維相互における溶融した低融点重合体は一体化して海成分（６）を構成する。一方、高融点重合体は繊維形態を保持するため、低融点重合体からなる海成分中に複数の島成分（７）として存在することとなる。そして、マルチフィラメント糸は、海島型複合断面を有する単フィラメント糸（５）となる。
【００１５】
図２は、マルチフィラメント糸が熱処理によって単フィラメント糸の形態となることを示す他の模式図である。図２では、熱処理後に得られる単フィラメント糸（５）の横断面形状が略円形ではなく、異形である。複合型単繊維（３）を構成する低融点重合体と高融点重合体との複合比や熱処理により溶融する低融点重合体の粘度等を適宜選択することにより、得られる単フィラメント糸の横断面形状を不作為な異形とすることができる。例えば、複合型単繊維を構成する低融点重合体の複合比率が大きいほど、単フィラメント糸の横断面形状が円形になる傾向にある。また、低融点重合体の粘度の値が小さい方（粘度が高い方）が、単フィラメント糸の横断面形状が円形になる傾向にある。
【００１６】
単フィラメント糸の繊度は、１５デシテックス以上である。１５デシテックス以上とすることによって、剛性の高い網状不織シートが得られ、得られる複合不織シートのハリ・コシ、剛性が向上する。単フィラメント糸の好ましい繊度は２０デシテックス以上、さらに好ましくは３０デシテックス以上である。また、本発明においては、単フィラメント糸となるマルチフィラメント糸およびマルチフィラメント糸を構成する複合型単繊維の繊度および複合型単繊維のフィラメント数を適宜選択することによって、数百デシテックスもの単フィラメント糸とすることができるため、網状不織シートの剛性を適宜調整でき、本発明における複合不織シートの用途に応じ、また、要求されるハリ・コシや剛性を付与することができる。
【００１７】
単フィラメント糸の横断面において、高融点重合体が形成する個々の島成分の繊度は任意に設定することができるが、機械的強度を考慮して３デシテックス以上とすることが好ましい。３デシテックス以上とすることによって、単フィラメント糸の機械的強度を良好に保持できるため、網状不織シートとしての機械的強度が向上し、また、網状不織シートの剛性も良好となる。島成分の繊度は、３〜１２デシテックスの範囲が、一般的にスパンボンド法によって適用できる。
【００１８】
高融点重合体が形成する島成分の総繊度（単フィラメント糸中の個々の島成分の繊度を合計した繊度）もまた、任意に設定できるものであるが、得られる複合不織シートの機械的強度および単フィラメント糸の機械的強度を考慮して、９デシテックス以上とすることが好ましい。９デシテックス以上とする理由は、上記した繊度を特定以上の値とする理由と同様で、単フィラメント糸の機械的強度を良好に保持できると、網状不織シートとしての機械的強度が向上するためである。また、網状不織シートの剛性も良好となり、得られる複合不織シートのハリ・コシおよび剛性が向上する。
【００１９】
高融点重合体が形成する島成分の個数は、複数（２個以上）であればよく、網状不織シートに求められる性能や用途に応じて、また、島成分の個々の繊度や総繊度等についても考慮して、任意に設定すればよい。
【００２０】
単フィラメント糸を構成する高融点重合体および低融点重合体を構成する重合体としては、繊維形成性を有する熱可塑性重合体であればよく、従来からスパンボンド不織布に適用されているものを用いればよく、ポリエステル系重合体、生分解性を有するポリエステル系重合体、ポリアミド系重合体、ポリオレフィン系重合体等が挙げられる。高融点重合体と低融点重合体との融点差は、３０℃以上設けることが好ましく、高融点重合体と低融点重合体との組み合わせとしては、高融点ポリエステル／低融点ポリエステル、ポリエステル／ポリアミド、ポリエステル／ポリオレフィン、高融点ポリアミド／低融点ポリアミド、ポリアミド／ポリオレフィン、ポリプロピレン／ポリエチレン等が挙げられる。ポリエステル系重合体は、機械的強度を有し、剛性を付与しやすいため、ポリエステル系重合体を高融点重合体に用いる。また、低融点重合体にもポリエステル系重合体を用いることによって、より剛性を付与することもできる。なお、上記の組み合わせを選択する際に、同種の重合体において融点差を設ける場合は、各種第三成分の共重合またその共重合比を適宜設定することによって、それぞれ重合体の融点を設定すればよい。
【００２１】
本発明における網状不織シートは、上記した単フィラメント糸が多数集積してなる。単フィラメント糸同士の交点は、マルチフィラメント糸を単フィラメント糸化する際に、熱接着により一体化するため、形態保持性が良好となる。
【００２２】
本発明における網状不織シートは、無作為に配置された多数の孔を有していることが好ましい。孔は、多数の単フィラメント糸が粗目に集積することによって形成されたものである。粗目とは、目視で十分に確認できる程度の孔を持つ状態のことを意味しており、例えば、０．２ｍｍ2以上の大きさの孔であれば、目視で十分に確認できる。実際には、個
々の大きさが０．２〜１２０ｍｍ2程度の範囲にある多数の孔が形成されるように、粗目
に集積されている。粗目であることから、無作為に配置された孔は、貫通孔となっている。
【００２３】
本発明における網状不織シートの目付は、複合不織シートの用途や要求性能に応じて任意に設定でき、例えば、１５ｇ／ｍ2以上であればよい。１５ｇ／ｍ2以下の低目付では、単フィラメント糸の繊度にもよるが、目的とする剛性等を付与しにくい傾向となる。また、目付の上限は特に限定されず、両表面層に配される短繊維ウェブ同士が網状不織シートの前駆体であるマルチフィラメント糸からなるウェブの孔を通じて交絡しうる程度の孔が形成されているものであればよく、例えば、５００ｇ／ｍ2程度でもよい。
【００２４】
次に本発明の複合不織シートを得る方法について説明する。
【００２５】
まず、網状不織シートの前駆体であるマルチフィラメント糸からなるウェブを作成する。すなわち、いずれも溶融した低融点重合体と高融点重合体とを低融点重合体が少なくとも繊維表面の一部を形成するように溶融紡糸し、低融点重合体と高融点重合体とからなる複合型の単繊維を紡出させ、この複合型の単繊維を複数本集束させたマルチフィラメント糸としてエアーサッカーより排出させる。次いで、排出したマルチフィラメント糸は、移動式捕集面上に堆積してマルチフィラメント糸からなるウエブを形成する。
【００２６】
低融点重合体と高融点重合体とからなる複合型の単繊維の形態としては、低融点重合体が鞘部を形成し高融点重合体が芯部を形成する芯鞘複合型、低融点重合体と高融点重合体とが貼り合わせてなるサイドバイサイド型等が挙げられる。本発明では、芯鞘複合型を採用することが好ましい。なお、低融点重合体と高融点重合体との複合比（質量比）は、１／３〜３／１程度がよい。
【００２７】
溶融紡出させた糸条（複数の単繊維）はエアーサッカーに導入して、目的繊度となるように牽引・延伸し、複数本の単繊維を集束させて目的繊度のマルチフィラメント糸としてエアーサッカーより排出する。複数の単繊維を集束させる方法は、特許文献１（特開２００３−２２７０６１号公報）に記載している方法を適用すればよく、すなわち、エアーサッカーに導入した複数の単繊維に撚りをかけて集束させる方法、エアーサッカーに導入する際にガイド等によって複数の単繊維同士を密着させ単繊維同士の接点を融着させて集束する方法や、エアサッカーの導入口を小さくすることによって複数の単繊維同士を密着させその接点で融着させて集束する方法等を適用すればよい。
【００２８】
エアーサッカーより排出したマルチフィラメント糸を堆積させるにあたっては、マルチフィラメント糸の供給量と捕集面の移動速度とを調整して、所望の目付でマルチフィラメント糸を粗目に堆積したウェブとする。マルチフィラメント糸は、捕集面上に落下して無作為に集積されるため、これを粗目とすると、無作為に配置した孔が多数形成される。マルチフィラメント糸からなるウェブにおいて、良好に搬送でき、またウエブの形態安定性を良好とする目的で、加圧および／または加熱してもよい。加圧および／または加熱する手段としては、カレンダーロールやエンボスロールに通すことによって行えばよい。また、エンボスロールを有するエンボス装置に通す際に、最終的に得られる網状不織シートに残存する程度の熱エンボス点を形成するくらいの加圧および加熱条件にて熱エンボス処理を施してもよい。
【００２９】
次いで、マルチフィラメント糸からなるウェブの両面に短繊維ウェブを積層し、水流交絡処理を施すことにより、両表面層におけるそれぞれの短繊維ウェブを構成する短繊維同士を水流交絡処理によって交絡一体化させるとともに、両表面層を構成する短繊維同士を、マルチフィラメント糸からなるウェブを通して絡ませることにより両表面層の短繊維ウェブとマルチフィラメント糸からなるウェブとを一体化させる。
【００３０】
水流交絡処理は、公知の方法を採用すればよい。短繊維ウェブ／マルチフィラメント糸からなるウェブ／短繊維ウェブの順に積層した積層物をメッシュ状支持体に担持し、積層物側から高圧水流を施す。高圧水流の作用により、短繊維ウェブ内の構成繊維同士が三次元的に交絡し、両表面層に存在する短繊維同士は、マルチフィラメント糸からなるウェブを通して互いに絡む。高圧水流は、孔径０．０５〜２．０ｍｍの噴射孔が、噴射孔間隔０．０５〜１０ｍｍで一列又は複数列配置されている噴射装置を用い、水を噴射孔から１．５〜３０ＭＰａの圧力で噴射して得られるものである。高圧水流は、ウェブに衝突して、短繊維に運動エネルギーを与え、この運動エネルギーにより、短繊維ウェブ内の短繊維同士あるいは短繊維ウェブ間の短繊維同士が相互に交絡する。そして、一部の短繊維は、マルチフィラメント糸に絡み付く。
【００３１】
次いで、得られた一体化した積層物に熱処理を施す。この熱処理は、低融点重合体が溶融しかつ高融点重合体が溶融しない温度にて行い、低融点重合体のみを溶融させて高融点重合体は繊維形態を保持した状態とし、マルチフィラメント糸を構成する複合型の単繊維は低融点重合体の溶融によりその複合形態を失って海成分を構成し、この低融点重合体の海成分中に高融点重合体からなる複数の島成分を有する海島型複合断面の単フィラメント糸とすることで、マルチフィラメント糸からなるウェブを単フィラメント糸からなる網状不織シートとする。またこのとき、マルチフィラメント糸に絡み付いた短繊維や、マルチフィラメント糸を構成する単繊維同士の間に存在する短繊維、あるいはマルチフィラメント糸に接する短繊維は、低融点重合体が溶融することにより形成された海成分中に短繊維の一部が埋没した状態となる。これによって、両表面の短繊維ウェブ層と中間に配された網状不織シートとがより強固に一体化することとなり、交絡してなる短繊維が容易に抜けず、リントフリー性が非常に良好なものとなる。
【００３２】
マルチフィラメント糸を単フィラメント糸の形態とする熱処理手段としては、所定の温度に設定された循環型熱風乾燥機内に通す方法や、熱風を吹き付ける方法等が挙げられる。熱処理工程では、ピンテンターに積層物を固定して熱処理を施すことが好ましい。熱処理による積層物の収縮を防止して、大きな寸法変化が生じにくくするためである。熱処理工程における設定温度や処理時間は、適宜設定すればよい。すなわち、マルチフィラメント糸を構成する複合型の単繊維の低融点重合体が溶融し、その複合形態を失って海成分を構成し、かつ高融点重合体が熱の影響を受けずに繊維形態を保持できる温度と時間を設定する。
【００３３】
本発明における複合不織シートは、短繊維ウェブの目付が大きくない場合（１００ｇ／ｍ2以下程度）に、表面がちりめん調もしくは絞り調の独特の凹凸感のある外観を呈する。これは、中層の網状不織シートが繊度の大きな単フィラメント糸によって構成されていることに加え、単フィラメント糸が存在しない箇所や単フィラメント糸が密集する箇所が無作為に存在し、糸が存在しない箇所と糸が密集する箇所とにおける厚み差が大きく、網状不織シートの表面形態に独特の凹凸が発生することに起因する。網状不織シートの目付は１５〜２００ｇ／ｍ２、単フィラメント糸の総繊度は５０デシテックス以上とすることにより、このような表面がちりめん調もしくは絞り調の外観がより明瞭に呈する。
【発明の効果】
【００３４】
本発明における複合不織シートは、両表面層に短繊維ウェブが配され、この短繊維ウェブ層の間に、特定のスパンボンド不織布が配されて水流交絡により一体化した後に熱処理が施されたものである。特定のスパンボンド不織布とは、複数の複合型の単繊維が集束することによって形成されるマルチフィラメント糸からなるウェブであり、このウェブが熱処理により、高融点重合体と低融点重合体とからなる単フィラメント糸が多数集積してなる網状不織シートとなり、単フィラメント糸の繊維横断面は、低融点重合体からなる海成分中に高融点重合体からなる複数の島成分を有する海島型複合断面であり、単フィラメント糸の繊度が１５デシテックス以上である。網状不織シート自体の剛性が高く、これを中層に配してなる本発明の複合不織シートは、ハリ・コシを有し、かつ良好な剛性が付与されることとなる。したがって、本発明によれば、表面は、短繊維が交絡しているものであり、良好な肌触り性や嵩高性を有しながら、中間層には、特定のスパンボンド不織布が配されているため、布帛としては、ハリ・コシおよび高い剛性を有するものとなる。
【００３５】
また、マルチフィラメント糸からなるウェブが熱処理により単フィラメント糸からなる網状不織シートとなるにあたり、マルチフィラメント糸に絡み付いた短繊維、マルチフィラメント糸を構成する単繊維同士の間に存在する短繊維、あるいはマルチフィラメント糸に接する短繊維は、溶融した低融点重合体からなる海成分中に、短繊維の一部が埋没する。したがって、両表面の短繊維ウェブ層と中間に配された網状不織シートとがより強固に一体化することとなって非常に形態安定性に優れたものとなり、また、両表面層の短繊維が容易に抜けることなく、リントフリー性が非常に良好な複合不織シートが得られる。
【図面の簡単な説明】
【００３６】
【図１】マルチフィラメント糸が熱処理によって単フィラメント糸の形態となることを示す模式図である。
【図２】マルチフィラメント糸が熱処理によって単フィラメント糸の形態となることを示す他の模式図である。
【実施例】
【００３７】
次に、実施例に基づき本発明を具体的に説明する。ただし、本発明はこれらの実施例のみに限定されるものではない。なお、以下の実施例、比較例における各種物性値の測定は、下記の方法により実施した。
【００３８】
（１）ポリエステルの極限粘度［η］：フェノールと四塩化エタンとの等質量比の混合溶媒１００ｃｃに試料０．５ｇを溶解し、測定した。
【００３９】
（２）融点（℃）：示差走査型熱量計（パーキンエルマ社製、ＤＳＣ−７型）を用いて、試料質量を５ｍｇとし、昇温速度を２０℃／分として測定し、得られた融解吸熱曲線の最大値を与える温度を融点（℃）とした。
【００４０】
（３）引裂強力（Ｎ）：ＪＩＳ  Ｌ  １９０６の引き裂き強さ  ペンジュラム法により不織布のＭＤ方向について測定した。
【００４１】
（４）引張強力（Ｎ）：ＪＩＳ  Ｌ  １０９６  グラブ法に準じて測定した。なお、初期荷重は１．９６Ｎとし、ＣＤ方向のみ測定した。
【００４２】
＜スパンボンド不織布の製造例１（マルチフィラメント糸からなるウェブ）＞
芯部には、融点２６０℃、極限粘度［η］０．７０のポリエチレンテレフタレートを、鞘部には、融点１２５℃、メルトフローレート（ＪＩＳ Ｋ ６９２２に記載の方法により、温度１９０℃、荷重２１．１８Ｎで測定）２５ｇ／１０分のポリエチレンを準備した。公知の芯鞘型複合溶融紡糸装置を用いて、繊維断面が芯鞘型となる複合紡糸口金より、芯部にポリエチレンテレフタレートを、鞘部にポリエチレンが配されるようにして、質量比を１／３の割合で、紡糸温度２８０℃で溶融紡出した。紡糸口金とエアーサッカーまでの距離は６０ｃｍに設定し、紡出糸条は、エアーサッカーの導入口が小さくなっている（直径５ｍｍ）エアーサッカーに導入した。このとき、ひとつのエアーサッカーに１２本の単繊維を導入した。そして、エアーサッカーにて、単繊維の繊度が１２デシテックスとなるように、紡糸速度２８００ｍ／分で牽引すると同時に、エアーサッカー内で単繊維同士を密着させることにより単繊維同士の接点で融着させて、１２本の単繊維が集束したマルチフィラメント糸をエアーサッカーより排出させた。エアーサッカーより排出したマルチフィラメント糸は、左右よりエアを吹付ける横振り装置にて、螺旋状に回転させながら、コンベアネット上に捕集・堆積させて、マルチフィラメント糸からなるウエブとした。マルチフィラメントの総繊度は１４４デシテックスであった。
このウエブを、エンボスロール（エンボスロールの凸部の面積０．６８ｍｍ２、面積率１５％）とフラットロールとからなる熱エンボス装置に導き、両ロールの表面温度１２５℃、線圧３００Ｎ／ｃｍの条件下で熱圧接処理を施し、目付８０ｇ／ｍ２のマルチフィラメント糸からなるウェブとした。得られたウェブのＣＤ方向の引張強力（グラブ法）は、７１．１Ｎであった。
【００４３】
＜スパンボンド不織布の製造例２＞
融点２６０℃、極限粘度［η］０．７０ポリエチレンテレフタレートを準備し、公知の溶融紡糸装置を用い、繊維断面が丸断面となる孔数３０ホールの紡糸口金より、紡糸温度２８０℃で溶融紡出した。紡糸口金とエアーサッカーまでの距離は１２０ｃｍに設定し、紡出糸条をエアーサッカーに導入した。このとき、ひとつのエアーサッカーに３０本の単繊維を導入した。そして、エアーサッカーにて、繊度が３．０デシテックスとなるように紡糸速度５０００ｍ／分で牽引し、紡出糸条は、開繊装置で個々の単繊維がばらばらになるように開繊させた後、コンベアネット上に捕集・堆積させて、長繊維ウェブとした。得られたウエブを、エンボスロール（エンボスロールの凸部の面積０．４２ｍｍ２、面積率３７％）とフラットロールとからなる熱エンボス装置に導き、両ロールの表面温度２３５℃、線圧４９０Ｎ／ｃｍの条件下で部分的に熱圧接処理を施し、目付４０ｇ／ｍ２のスパンボンド不織布を得た。
【００４４】
複合不織シートの製造
実施例１
精錬・漂白した木綿（繊維長  約２５〜３５ｍｍ）を用いて、大和機工株式会社製のサンプルローラーカード機にて目付４０ｇ／ｍ２と目付５５ｇ／ｍ２の短繊維ウェブを作成した。一方、上記、スパンボンド不織布の製造例１で得られたマルチフィラメント糸からなるウェブを用いて、短繊維ウェブ(４０ｇ／ｍ２）／マルチフィラメント糸からなるウェブ／短繊維ウェブ(５５ｇ／ｍ２）の順に積層し、この積層物を１００メッシュのステンレスネット上に載せ、ノズル径０．１３ｍｍ、水圧８．３３ＭＰａの水圧で積層物に水を噴射した。次いで、積層物を反転させて、他面より同様の水圧で水を噴射して、水流交絡処理を施した。その後、１２０℃の乾燥機で乾燥処理を行って、積層物が含む余分の水分を除去した。続いて、一体化した積層物を、１５０℃に設定されたピンテンター付きの熱風処理機にて、３０秒間熱処理した後、冷却処理を行い、複合不織シートを得た。
【００４５】
得られた複合不織シートのＭＤ方向の引裂強力は１１．６Ｎ、ＣＤ方向の引張強力（グラブ法）は９０Ｎであり、優れた機械的強力を示した。また、縦方向、横方向、斜め方向に引っ張った際にも形状は、ほぼ変形することなく、良好な形態安定性を有するものであった。複合不織シート自体は、反発性（コシ・ハリ）を有し、剛性に優れたものであった。また、複合不織シートは、両表面層は、短繊維ウェブが水流交絡処理によって交絡一体化している短繊維不織布が配され、前記短繊維ウェブ層の中間層には、高融点重合体と低融点重合体とからなる単フィラメント糸が多数集積してなる網状不織シートが配されたものであり、単フィラメント糸は、溶融一体化したポリエチレンからなる海成分中に高融点重合体のポリエチレンテレフタレートからなる複数の島成分を有する海島型複合断面の形態をなし、繊度が約１４０デシテックの高繊度のものとなっていた。また、複合不織シートの両表面の短繊維不織ウェブを構成する短繊維の一部が、網状不織シートを構成する単フィラメント糸の海成分中に一部埋没しており、両表面の短繊維不織ウェブと網状不織シートとが強固に一体化しており、層間の剥離が起こることなく、さらには両表面層の短繊維抜けのないものであった。
【００４６】
比較例１
実施例１において、マルチフィラメント糸からなるウェブは用いずに、５５ｇ／ｍ２の短繊維ウェブ３枚を積層した積層物に水流交絡処理を施したこと以外は、実施例１と同様にしてスパンレース不織布を得た。
得られたスパンレース不織布のＭＤ方向の引裂強力は６．０Ｎ、ＣＤ方向の引張強力（グラブ法）は５５Ｎであり、実施例１の複合不織シートと比べると、剛性およびコシのないものであった。
【００４７】
比較例２
実施例１において、スパンボンド不織布として、スパンボンド不織布の製造例２で得られたものを用いたこと以外は実施例１と同様にして水流交絡処理を施した後乾燥、熱処理を施したが、スパンボンド不織布の両面に配した短繊維ウェブを構成する短繊維は、スパンボンド不織布へ絡み付かず、容易に３枚（２枚の短繊維不織布とスパンボンド不織布）に剥がれてしまい、複合化することはできなかった。
【符号の説明】
【００４８】
１：低融点重合体  
２：高融点重合体
３：複合型の単繊維
４：マルチフィラメント糸
５：海島型複合断面を有する単フィラメント糸  
６：海成分
７：島成分  
【図１】
2014240539.tif 000003
【図２】
2014240539.tif 000004